5-β-メチルメルカプトエチルヒダントインを塩基性カリウム化合物の存在下、水中で加水分解するメチオニンの製造方法であって、反応系中のカリウム濃度が9重量以下であり、かつ加水分解温度が170°C以上である、メチオニンの製造方法。加水分解が、Cr元素含有量21.0~30.0重量、Ni元素含有量4.5~11.0重量、Mo元素含有量1.0~5.0重量、N元素含有量0.05~0.50重量かつW元素含有量5.0重量以下のステンレス鋼で内面が構成された反応容器で行われる、請求項1に記載の製造方法。本発明の目的は、M-ヒダントインを塩基性カリウム化合物の存在下に加水分解してメチオニンを製造するに際し、より高温での加水分解であっても、加水分解液の液相部と気相部の両方に対する反応容器の腐蝕が効果的に防止され、長期間、安定してメチオニンを製造できる方法を提供することである。本発明者らは、より高温での加水分解反応における反応容器の腐蝕を低減すべく鋭意検討の結果、反応系中のカリウム濃度が特定濃度以下であれば、より高温での加水分解であっても、加水分解液の液相部と気相部の両方に対する反応容器の腐蝕が効果的に防止されることを見出し、本発明を完成するに至った。すなわち、本発明は、[1]5-β-メチルメルカプトエチルヒダントインを塩基性カリウム化合物の存在下、水中で加水分解するメチオニンの製造方法であって、反応系中のカリウム濃度が9重量以下であり、かつ加水分解温度が170°C以上である、メチオニンの製造方法;[2]加水分解が、Cr元素含有量21.0~30.0重量、Ni元素含有量4.5~11.0重量、Mo元素含有量1.0~5.0重量、N元素含有量0.05~0.50重量かつW元素含有量5.0重量以下のステンレス鋼で内面が構成された反応容器で行われる、上記[1]に記載の製造方法;に関する。本発明の製造方法によれば、M-ヒダントインを塩基性カリウム化合物の存在下により高温で加水分解しても、反応容器の腐蝕が効果的に防止され、長期間、安定してメチオニンを製造することができ、その産業上の利用価値は大きい。本発明においては、M-ヒダントインを塩基性カリウム化合物の存在下、水中で加水分解してメチオニンをそのカリウム塩の形で得る。塩基性カリウム化合物としては、例えば、水酸化カリウム、炭酸カリウム、炭酸水素カリウム等が挙げられ、必要に応じてそれらの2種以上を用いることもできる。塩基性カリウム化合物の使用量は、M-ヒダントイン1モルに対し、カリウム換算で、通常1~10モルである。加水分解反応は水中で行われる。水の使用量は、M-ヒダントインに対し、通常2~20重量倍である。また、加水分解反応は、通常、ステンレス鋼で構成された反応容器を用いて行われる。本発明においては、反応系中のカリウム濃度カリウム換算を9重量以下に抑えることが重要であり、これにより、より高温で加水分解しても、反応容器の腐蝕が効果的に防止される。上記カリウム濃度は、好ましくは7.0~8.0重量である。加水分解反応の反応温度は、170°C以上であるが、反応時間短縮および塩基性カリウム化合物の使用量の低減の点から、好ましくは180°C以上、より好ましくは180~220°Cである。加水分解時に発生するアンモニア及び炭酸ガスは回収され、M-ヒダントインを得るための工程に利用される。次いで、得られた加水分解液に炭酸ガスを導入して該液を中和し、メチオニンを晶析させる。この中和晶析は炭酸ガスで加圧しながら行われ、析出したメチオニンは濾過、分離し、必要により水洗し、乾燥して製品のメチオニンとする。本発明においては、加水分解反応に使用される反応容器として、その内面が、Cr元素含有量21.0~30.0重量、Ni元素含有量4.5~11.0重量、Mo元素含有量1.0~5.0重量、N元素含有量0.05~0.50重量およびW元素含有量5.0重量以下のステンレス鋼で構成された反応容器を使用することが好ましい。本発明においては、当該反応容器には、付属の弁や配管等の、加水分解液が接触する部位も含まれる。上記ステンレス鋼において、Cr元素含有量が21.0重量未満の場合には、加水分解反応に対して良好な耐蝕性を発揮することができず、一方、30.0重量を超える場合には脆性が著しくなる。Cr元素含有量は、好ましくは、23.5~29.5重量である。Ni元素の存在は、加水分解反応に対するステンレス鋼の耐蝕性を低下させることが知られているが、上記範囲内では実質的な耐蝕性の低下は見られず、むしろ機械的性質、加工性の改良効果を有する。Ni元素含有量は、好ましくは、5.0~8.5重量である。Mo元素含有量が1.0重量未満の場合には、加水分解反応に対して良好な耐蝕性を発揮することができず、一方、5.0重量を超える場合にはステンレス鋼の加工性が悪くなり、シグマ脆性を促進する。Mo元素含有量は、好ましくは、1.0~4.0重量である。N元素含有量が0.05重量未満の場合には、加水分解反応に対して良好な耐蝕性を発揮することができず、一方、0.50重量を超えるとステンレス鋼に窒化物が析出し靱性が低下する。N元素含有量は、好ましくは、0.05~0.40重量である。W元素含有量が5.0重量を超える場合にはシグマ相の形成によりステンレス鋼の脆性が著しくなる。本発明の製造方法に適用し得るステンレス鋼としては、上記した化学成分を有するものであれば特に制限されないが、市販のステンレス鋼として、例えば、SUS329J4L、SCS10、UNSS39274、UNSS32808、UNSS32760、UNSS32750、UNSS32707、UNSS32906等が上記成分に合致するものであり、これらの使用が経済的である。なお、上記していない他の元素の存在は、より高温での加水分解反応に対する耐蝕性が著しく害されるものでない限り、その存在を制限するものではなく、例えば、C元素、Si元素、Mn元素、P元素、S元素、Cu元素等が挙げられる。それらの含有量について、C元素含有量は0.03重量以下、Si元素含有量は0.80重量以下、Mn元素含有量は1.10重量以下、P元素含有量は0.03重量以下、S元素含有量は0.03重量以下、Cu元素含有量は1.00重量以下がそれぞれ好ましい。本発明では、Cu元素を殆ど含有しない、即ち、その含有量をごく微量に制限してもよく、例えば、Cu元素含有量は1.00重量以下である。以下、本発明を実施例により更に詳細に説明するが、実施例は一態様にすぎず、これにより本発明が限定されるものではない。なお、実施例において合金Aステンレス鋼の化学成分は蛍光X線分析装置により測定した値である。実施例15-β-メチルメルカプトエチルヒダントインに炭酸カリウムを混合した加水分解供給液カリウム濃度:7.5重量をオートクレーブの上部より連続して供給し供給速度700g/時間、圧力1.0MPaG、温度180°Cに保持しながら加水分解反応を行った。この際、メチオニンカリウム塩を含む反応生成物をオートクレーブの下部より、発生ガスをオートクレーブの上部より放出した。この反応系内の液相部に、表1に示した合金A表1に示す組成、残部は殆どがFeを挿入し、4時間保持して、腐食試験を実施した。腐食試験の結果は、測定された腐食度単位時間および単位面積あたりの試験片重量の減少量から腐食速度1年当りの減肉量を算出して得た。その結果を表1に示す。実施例2実施例1において、圧力を2.4MPaG、加水分解温度を220°Cに変更したこと以外は、実施例1と同様の方法により腐蝕試験を実施した。その結果を表1に示す。比較例実施例1において、カリウム濃度を10重量に変更したこと以外は、実施例1と同様の方法により腐蝕試験を実施した。その結果を表1に示す。表1より、反応系中のカリウム濃度が9重量以下であれば、加水分解温度が220°Cであっても180°Cの場合と腐蝕速度が同程度であることがわかる。